(57)【特許請求の範囲】
【請求項１】
フィルムを、フィルムの検査装置を含む複数の処理装置に順次搬送するリチウムイオン二次電池用セパレータフィルムの製造方法であって、
所定の処理装置からその次の処理装置である前記検査装置までの搬送に、少なくとも２つのエキスパンダロールを用いることを特徴とするリチウムイオン二次電池用セパレータフィルムの製造方法。
【請求項２】
フィルムを捲き出す捲出装置からその次の処理装置であるフィルムチェック装置までの搬送に、１以上のエキスパンダロールを用いることを特徴とする請求項１に記載のリチウムイオン二次電池用セパレータフィルムの製造方法。
【請求項３】
前記フィルムチェック装置から塗工装置までの搬送に、１以上のエキスパンダロールを用いることを特徴とする請求項２に記載のリチウムイオン二次電池用セパレータフィルムの製造方法。
【請求項４】
前記塗工装置から前記所定の処理装置までの搬送に、１以上のエキスパンダロールを用いることを特徴とする請求項３に記載のリチウムイオン二次電池用セパレータフィルムの製造方法。
【請求項５】
前記所定の処理装置は、塗工フィルムの乾燥装置であることを特徴とする１〜４のいずれか１項に記載のリチウムイオン二次電池用セパレータフィルムの製造方法。
【請求項６】
前記２つのエキスパンダロールに、湾曲ロールが含まれることを特徴とする請求項１〜５のいずれか１項に記載のリチウムイオン二次電池用セパレータフィルムの製造方法。
【請求項７】
前記２つのエキスパンダロールに、非湾曲の直線状ロールが含まれることを特徴とする請求項１〜５のいずれか１項に記載のリチウムイオン二次電池用セパレータフィルムの製造方法。
【請求項８】
前記２つのエキスパンダロールに、表面が凹凸のない曲面状であるエキスパンダロールが含まれることを特徴とする請求項１〜７のいずれか１項に記載のリチウムイオン二次電池用セパレータフィルムの製造方法。
【請求項９】
前記２つのエキスパンダロールは、形状および表面材質の少なくとも一方が異なることを特徴とする請求項１〜８のいずれか１項に記載のリチウムイオン二次電池用セパレータフィルムの製造方法。
【請求項１０】
前記２つのエキスパンダロールは、形状が異なることを特徴とする請求項９に記載のリチウムイオン二次電池用セパレータフィルムの製造方法。
【請求項１１】
前記２つのエキスパンダロールの一方から他方への搬送経路上に、エキスパンダロールでない搬送ローラが配されていることを特徴とする請求項１〜１０のいずれか１項に記載のリチウムイオン二次電池用セパレータフィルムの製造方法。
【請求項１２】
前記リチウムイオン二次電池用セパレータフィルムは、ポリオレフィン多孔質フィルムに多孔質層を形成した積層多孔質フィルムであることを特徴とする請求項１〜１１のいずれか１項に記載のリチウムイオン二次電池用セパレータフィルムの製造方法。
【請求項１３】
フィルムを、フィルムの検査装置を含む複数の処理装置に順次搬送するリチウムイオン二次電池用セパレータフィルムの製造装置であって、
所定の処理装置からその次の処理装置である前記検査装置までの搬送に、少なくとも２つのエキスパンダロールが用いられていることを特徴とするリチウムイオン二次電池用セパレータフィルムの製造装置。
【発明の詳細な説明】
【技術分野】
【０００１】
本発明は、機能性フィルムの製造に関するものである。
【背景技術】
【０００２】
特許文献１には、フィルムに塗工する塗工ロールおよび複数の搬送ローラを含む塗工装置において、塗工ロールのフィルム搬送方向上流側にエキスパンダローラを配する構成が開示されている。
【０００３】
特許文献２には、塗工液が塗布された長尺の被塗工基材を複数のローラを介して搬送した後に、塗工厚み、塗工幅、および塗工欠点を検査する検査手法が開示されている。
【先行技術文献】
【特許文献】
【０００４】
【特許文献１】特開２０１５−１３０２７０号公報（２０１５年０７月１６日公開）
【特許文献１】特開２００８−００６３２２号公報（２００８年０１月１７日公開）
【発明の概要】
【発明が解決しようとする課題】
【０００５】
機能性フィルムを製造する際の検査工程では、検査対象となるフィルムの皺等に起因して正確な検査結果が得られないことがある。
【課題を解決するための手段】
【０００６】
本機能性フィルムの製造方法は、フィルムを、フィルムの検査装置を含む複数の処理装置に順次搬送する機能性フィルムの製造方法であって、所定の処理装置からその次の処理装置である前記検査装置までの搬送に、１以上のエキスパンダロール（拡張・拡幅機能ローラ）を用いる。
【発明の効果】
【０００７】
本発明によれば、エキスパンダロールによって検査前にフィルムが幅方向に伸ばされるため、皺の発生が抑制され、検査を正確に行うことができる。
【図面の簡単な説明】
【０００８】
【図１】（ａ）はリチウムイオン二次電池の断面構成を示す模式図であり、（ｂ）〜（ｄ）は、リチウムイオン二次電池の各状態における様子を示す模式図である。
【図２】他の構成のリチウムイオン二次電池の各状態における様子を示す模式図である。
【図３】実施形態１にかかるセパレータの製造（工程・装置）を示す模式図である。
【図４】エキスパンダロールの種類を示す上面図である。
【図５】機能性フィルムの製造工程を示すフローチャートである。
【図６】実施形態２にかかる機能性フィルム製造装置の構成を示す模式図である。
【図７】実施形態３にかかる機能性フィルム製造装置の構成を示す模式図である。
【図８】実施形態４にかかる機能性フィルム製造装置の構成を示す模式図である。
【発明を実施するための形態】
【０００９】
以下に、本発明の実施形態を図１〜図８に基づいて説明する。
【００１０】
本発明の実施形態については、リチウムイオン二次電池用セパレータフィルム（セパレータと記す場合がある）を例にして説明するが、本発明は、リチウムイオン二次電池用セパレータフィルムを製造する場合に限定されるものではなく、様々な機能性フィルムの製造において適用することができる。機能性フィルムとしては、具体的に、セパレータ、及び機能層付セパレータ等が挙げられる。
【００１１】
（リチウムイオン二次電池の構成）
リチウムイオン二次電池に代表される非水電解液二次電池は、エネルギー密度が高く、それゆえ、現在、パーソナルコンピュータ、携帯電話、携帯情報端末等の機器、自動車、航空機等の移動体に用いる電池として、また、電力の安定供給に資する定置用電池として広く使用されている。
【００１２】
図１（ａ）は、リチウムイオン二次電池１の断面構成を示す模式図である。
【００１３】
図１（ａ）に示されるように、リチウムイオン二次電池１は、カソード１１と、セパレータ１２と、アノード１３とを備える。リチウムイオン二次電池１の外部において、カソード１１とアノード１３との間に、外部機器２が接続される。そして、リチウムイオン二次電池１の充電時には方向Ａへ、放電時には方向Ｂへ、電子が移動する。
【００１４】
（セパレータ）
セパレータ１２は、リチウムイオン二次電池１の正極であるカソード１１と、その負極であるアノード１３との間に、これらに挟持されるように配置される。セパレータ１２は、カソード１１とアノード１３との間を分離しつつ、これらの間におけるリチウムイオンの移動を可能にする。セパレータ１２は、その材料として、例えば、ポリエチレン、ポリプロピレン等のポリオレフィンなどが用いられる。
【００１５】
図１（ｂ）は、図１（ａ）に示されるリチウムイオン二次電池１の各状態における様子を示す模式図である。図１（ｂ）は通常の様子を示し、図１（ｃ）はリチウムイオン二次電池１が昇温したときの様子を示し、図１（ｄ）はリチウムイオン二次電池１が急激に昇温したときの様子を示す。
【００１６】
図１（ｂ）に示されるように、セパレータ１２には、多数の孔Ｐが設けられている。通常、リチウムイオン二次電池１のリチウムイオン３は、孔Ｐを介し往来できる。
【００１７】
ここで、例えば、リチウムイオン二次電池１の過充電、または、外部機器の短絡に起因する大電流等により、リチウムイオン二次電池１は、昇温することがある。この場合、図１（ｃ）に示されるように、セパレータ１２が融解または柔軟化し、孔Ｐが閉塞する。そして、セパレータ１２は収縮する。これにより、リチウムイオン３の往来が停止するため、上述の昇温も停止する。
【００１８】
しかし、リチウムイオン二次電池１が急激に昇温する場合、セパレータ１２は、急激に収縮する。この場合、図１（ｄ）に示されるように、セパレータ１２は、破壊されることがある。そして、リチウムイオン３が、破壊されたセパレータ１２から漏れ出すため、リチウムイオン３の往来は停止しない。ゆえに、昇温は継続する。
【００１９】
（耐熱セパレータ）
図２は、他の構成のリチウムイオン二次電池１の各状態における様子を示す模式図である。図２（ａ）は通常の様子を示し、図２（ｂ）はリチウムイオン二次電池１が急激に昇温したときの様子を示す。
【００２０】
図２（ａ）に示されるように、リチウムイオン二次電池１は、耐熱層４をさらに備えてよい。この耐熱層４は、セパレータ１２に設けることができる。図２（ａ）は、セパレータ１２に、機能層としての耐熱層４が設けられた構成を示している。以下、セパレータ１２に耐熱層４が設けられたフィルムを、機能層付セパレータの一例として、耐熱セパレータ１２ａとする。また、機能層付セパレータにおけるセパレータ１２を、機能層に対して基材とする。
【００２１】
図２（ａ）に示す構成では、耐熱層４は、セパレータ１２のカソード１１側の片面に積層されている。なお、耐熱層４は、セパレータ１２のアノード１３側の片面に積層されてもよいし、セパレータ１２の両面に積層されてもよい。そして、耐熱層４にも、孔Ｐと同様の孔が設けられている。通常、リチウムイオン３は、孔Ｐと耐熱層４の孔とを介し往来する。耐熱層４は、その材料として、例えば全芳香族ポリアミド（アラミド樹脂）を含む。
【００２２】
図２（ｂ）に示されるように、リチウムイオン二次電池１が急激に昇温し、セパレータ１２が融解または柔軟化しても、耐熱層４がセパレータ１２を補助しているため、セパレータ１２の形状は維持される。ゆえに、セパレータ１２が融解または柔軟化し、孔Ｐが閉塞するにとどまる。これにより、リチウムイオン３の往来が停止するため、上述の過放電または過充電も停止する。このように、セパレータ１２の破壊が抑制される。
【００２３】
（セパレータ（基材）の製造フロー）
まず、基材フィルムとしてのセパレータの製造について、その材料として主にポリエチレンを含む場合を例として説明する。
【００２４】
例示する製造方法は、熱可塑性樹脂に孔形成剤を加えてフィルム成形した後、該孔形成剤を適当な溶媒で除去する方法である。具体的には、セパレータが、超高分子量ポリエチレンを含むポリエチレン樹脂を材料とする場合には、以下に示す（Ａ）〜（Ｅ）の工程を順に経る製造方法となる（図３（ａ）参照）。
【００２５】
（Ａ）混練工程
超高分子量ポリエチレンと、炭酸カルシウム等の無機充填剤（孔形成剤）とを混練してポリエチレン樹脂組成物を得る工程。
【００２６】
（Ｂ）圧延工程
混練工程で得られたポリエチレン樹脂組成物を用いてフィルムを成形する工程。
【００２７】
（Ｃ）除去工程
圧延工程で得られたフィルム中から無機充填剤を除去する工程。
【００２８】
（Ｄ）延伸工程
除去工程で得られたフィルムを延伸する工程。
【００２９】
（Ｅ）基材検査工程
延伸された基材を検査する工程。
【００３０】
上記の製造方法では、上記除去工程（Ｃ）で、フィルム中に多数の微細孔が設けられる。そして、上記延伸工程（Ｄ）によって延伸されたフィルム中の微細孔が、上述の孔Ｐとなる。これにより、所定の厚さと透気度とを有するポリエチレン微多孔膜であるセパレータ１２が形成される。なお、前記工程（Ｄ）を、前記工程（Ｂ）と（Ｃ）との間で行なうこともできる。
【００３１】
なお、混練工程において、超高分子量ポリエチレン１００重量部と、重量平均分子量１万以下の低分子量ポリオレフィン５〜２００重量部と、無機充填剤１００〜４００重量部とを混練してもよい。
【００３２】
また、セパレータが他の材料を含む場合でも、同様の製造工程により、セパレータを製造することができる。また、セパレータの製造方法は、孔形成剤を除去する上記方法に限定されず、種々の方法を用いることができる。
【００３３】
以下では、セパレータ（基材、フィルム、例えば、電池用セパレータ）の製造にかかる個別の工程について詳しく説明する。
【００３４】
〔実施形態１〕
図３（ｂ）に示すセパレータ製造装置では、延伸装置からその次の処理装置である検査装置までの搬送に、エキスパンダロールＥ、及び搬送ローラ（Ｒ）を用いている。
【００３５】
本願でいうエキスパンダロールとは、搬送されるフィルムを拡張・拡幅する機能を有するローラであり、これをフィルム（基材）や塗工フィルムの搬送ローラとして用いることでフィルムや塗工フィルムに皺が生じることを防ぐことができる。また、少量の皺が発生したとしても、その皺を伸ばすことができる。
【００３６】
圧延されたフィルムは、１以上の搬送ローラＲを介して除去装置に搬送され、無機充填材の除去が行われる。
【００３７】
無機充填材が除去されたフィルムは、１以上の搬送ローラＲを介して延伸装置に搬送され、延伸が行われる。
【００３８】
延伸されたフィルムは、１以上のエキスパンダロールＥを介して検査装置に搬送され、検査が行われる。検査とは、例えば、異物検査やピンホール検査である。
【００３９】
図３（ｂ）のセパレータ製造装置によれば、検査装置による検査の近くでエキスパンダロールＥによる拡張がなされるため、皺の発生が防止され正確な検査が可能となる。
【００４０】
エキスパンダロールＥについては、図４（ａ）のような湾曲ロール（バナナロールとも呼ばれる、長手方向に湾曲した形状のロール）であってもよいし、図４（ｂ）のような非湾曲の（長手方向に湾曲していない）直線状ロールであってもよし、図４（ｃ）のような非湾曲の（長手方向に湾曲していない）直線状ロールであってらせん状の溝を有するロールであってもよい。なお、軸Ｘは回転せずに軸Ｘに被せられた筒（例えば、ゴム筒）が回転してもよいし、軸Ｘが回転してもよい。図４（ａ）（ｂ）のいずれのエキスパンダロールによっても、被搬送物（フィルムｆや塗工フィルムＦ）が搬送方向に展開拡布されることで被搬送物の拡張（皺の発生の防止）が行われる。
【００４１】
なお、湾曲ロールは摩擦カスが発生し難いというメリットがあり、非湾曲の直線状ロールは、中央部での過剰伸びや耳付近でのたるみが発生し難いというメリットがある。
【００４２】
エキスパンダロールの表面には、ゴム（例えば、エチレンプロピレンゴム、アクリロニトリルブタジエンゴム）やシリコン等の軟質材、あるいは金属等の硬質材が用いられる。
【００４３】
エキスパンダロールの表面は、好ましくは凹凸のない曲面状である。こうすれば、摩擦カス等がロールに溜まり難くなり、ロールに溜まった摩擦カスがフィルムや塗工フィルムＦに付着するという現象を抑えることができる。また、本発明におけるエキスパンダロールは、好ましくは、フィルムの幅方向に延在するロールである。
【００４４】
（機能層付セパレータの製造フロー）
次に、機能層付セパレータの製造フローについて説明する。
【００４５】
図５は、機能層付セパレータの製造工程の概略を示すフロー図である。
【００４６】
機能層付セパレータは、基材としてのセパレータに機能層が積層された構成を有している。
【００４７】
基材には、ポリオレフィン等のフィルムが用いられる。また、機能層としては、耐熱層や接着剤層が例示される。
【００４８】
基材への機能層の積層は、基材に、機能層に対応する塗材等を塗工し、乾燥させることで行われる。
【００４９】
図５は、機能層が耐熱層である場合の、耐熱セパレータの製造フローを例示している。例示するフローは、耐熱層の材料として全芳香族ポリアミド（アラミド樹脂）を用い、それを、ポリオレフィン基材に積層するフローである。
【００５０】
このフローは、塗工、析出、洗浄、乾燥の工程を含んでいる。そして、耐熱層を基材に積層した後に、検査と、それに続くスリットが行われる。
【００５１】
次に、機能層付セパレータの各工程について説明する。
【００５２】
（機能層付セパレータの製造工程）
機能層として、アラミド樹脂による耐熱層を有する耐熱セパレータの製造工程には、（ａ）〜（ｇ）の各工程が含まれる。
【００５３】
すなわち、順に（ａ）基材としてのセパレータ（フィルム）の巻出・基材チェック工程、（ｂ）塗材（機能材料）の塗工工程、（ｃ）加湿等による析出工程、（ｄ）洗浄工程、（ｅ）乾燥工程、（ｆ）塗工品検査工程、（ｇ）巻取工程が含まれる。また、上記（ａ）〜（ｇ）に加えて、（ａ）巻出・基材チェック工程の前に基材製造（成膜）工程が、また、（ｇ）巻取工程の後にスリット工程が設けられる場合もある。また、機能層の構成によっては、（ｃ）加湿等による析出工程、（ｄ）洗浄工程は省略しても良い。
【００５４】
以下、（ａ）〜（ｇ）の順で説明する。
【００５５】
（ａ）基材巻出工程・基材チェック工程
機能層付セパレータの基材となるセパレータ原反フィルムを、ローラから巻き出す工程である。そして、巻き出した基材について、次工程の塗工に先立ち、基材の検査を行う工程である。
【００５６】
（ｂ）塗材塗工工程
（ａ）で巻き出した基材に、機能材料としての塗材を塗工する工程である。
【００５７】
ここでは、機能層としての耐熱層を基材に積層する方法について説明する。具体的には、基材に、耐熱層用の塗材として、アラミドのＮＭＰ（Ｎ−メチル−ピロリドン）溶液を塗工する。なお、耐熱層は上記のアラミド耐熱層に限定されない。例えば、耐熱層用の塗材として、無機フィラーを含む懸濁液（アルミナとカルボキシメチルセルロースと水とを含む懸濁液など）を塗工してもよい。
【００５８】
塗材を基材に塗工する方法は、均一にウェットコーティングできる方法であれば特に制限はなく、種々の方法を採用することができる。例えば、キャピラリーコート法、スリットダイコート法、スプレーコート法、ディップコート法、ローラコート法、スクリーン印刷法、フレキソ印刷法、グラビアコーター法、バーコーター法、ダイコーター法などを採用することができる。
【００５９】
耐熱層４の厚さは塗工される塗材の厚み、又は、塗材中の固形分濃度を調節することによって制御することができる。
【００６０】
なお、機能層は、基材の片面だけに設けられても、両面に設けられてもよい。
【００６１】
（ｃ）析出工程
析出工程は、（ｂ）において塗工した塗材を固化させる工程である。塗材がアラミドのＮＭＰ溶液である場合には、例えば、塗工面に水蒸気を与え、湿度析出によりアラミドを固化させる。
【００６２】
（ｄ）洗浄工程
洗浄工程は、（ｃ）において析出した塗材を洗浄して溶剤を除去する工程である。溶剤を除去することで、基材上にアラミド耐熱層が形成される。耐熱層がアラミド耐熱層である場合には、洗浄液として、例えば、水、水系溶液、アルコール系溶液が好適に用いられる。
【００６３】
（ｅ）乾燥工程
（ｄ）で洗浄した機能層付セパレータを乾燥させる工程である。
【００６４】
乾燥の方法は、特には限定されず、例えば、加熱されたローラに機能層付セパレータを接触させる方法や、機能層付セパレータに熱風を吹き付ける方法等、種々の方法を用いることができる。
【００６５】
（ｇ）塗工品検査工程
乾燥した機能層付セパレータを検査する工程である。
【００６６】
この検査を行う際、欠陥箇所を除去しやすいよう、適宜欠陥をマーキングしてもよい。
【００６７】
（ｈ）巻取工程
検査を経た機能層付セパレータを巻き取る工程である。
【００６８】
この巻き取りには、適宜、円筒形状のコアなどを用いることができる。
【００６９】
巻き取られた機能層付セパレータは、そのまま、幅広の状態で原反として出荷等されても良い。或いは、必要に応じて、製品幅等の狭幅にスリットし、スリットセパレータとすることも可能である。
【００７０】
以下では、機能層付セパレータ（機能性フィルム、例えば、電池用セパレータ）の製造にかかる個別の工程について詳しく説明する。
【００７１】
〔実施形態２〕
図６は、実施形態２の機能層付セパレータ製造装置の構成例を示す模式図である。図６の機能層付セパレータ製造装置２０は、捲き出したフィルムｆ（基材）を、塗工装置２３および塗工フィルムＦの検査装置２７を含む複数の処理装置（２３〜２７）に順次搬送することで機能層付セパレータを製造する装置である。
【００７２】
図６に示すように、機能層付セパレータ製造装置２０は、前記（ｂ）塗材塗工工程を行う塗工装置２３と、前記（ｃ）析出工程を行う析出装置２４と、前記（ｄ）洗浄工程を行う洗浄装置２５と、前記（ｅ）乾燥工程を行う乾燥装置２６と、前記（ｆ）塗工品検査工程を行う検査装置２７とを含む。
【００７３】
フィルムｆは、塗工装置２３、析出装置２４、洗浄装置２５、および乾燥装置２６を経て、検査装置２７にフィルムＦとして搬送され、各装置（２３〜２７）で対応する処理が行われる。
【００７４】
塗工装置２３は、例えば、グラビアコーター法の機構を有し、グラビアロール２３ａおよびドクターブレード２３ｂを備える。この機構では、グラビアロール２３ａの上端がフィルムｆに接するとともに下端が塗材Ｐに浸かっており、グラビアロール２３ａを回転させることで、グラビアロール２３ａの表面凹部の塗材がフィルムｆに塗工される。なお、グラビアロール表面の余分な塗材はドクターブレード２３ｂによって掻き取られる。
【００７５】
図６の機能層付セパレータ製造装置では、乾燥装置２６からその次の処理装置である検査装置２７までの搬送に、エキスパンダロールＥ２７及び搬送ローラ（Ｒ）を用いている。
【００７６】
具体的には、捲き出されたフィルムｆは、エキスパンダロールＥ２３を含む１以上の搬送ローラを介して塗工装置２３に搬送され、塗工処理（塗材の塗布）がなされる。
【００７７】
製造対象の機能層付セパレータが電池用セパレータである場合には、例えば、フィルムｆにポリオレフィン多孔質フィルムを用い、フィルムｆに塗材（塗工液）を塗布することでポリオレフィン多孔質フィルム上に多孔質層を形成する。
【００７８】
塗工処理が完了したフィルム（塗工フィルムＦ）は、１以上の搬送ローラＲを介して析出装置２４に搬送され、塗材の析出処理が行われる。
【００７９】
析出処理が完了した塗工フィルムＦは、１以上の搬送ローラＲを介して洗浄装置２５に搬送され、析出した塗材の洗浄が行われる。
【００８０】
洗浄処理が完了した塗工フィルムＦは、エキスパンダロールＥ２６を介して乾燥装置２６に搬送され、洗浄された塗材の乾燥が行われる。
【００８１】
乾燥処理が完了した塗工フィルムＦは、エキスパンダロールＥ２７を介して検査装置２７に搬送され、乾燥した塗工フィルムＦ（例えば、積層多孔質フィルム）の検査が行われる。検査としては、例えば、塗工検査、異物検査、及びピンホール検査が挙げられる。
【００８２】
図６の機能層付セパレータ製造装置によれば、検査装置２７による検査の近くでエキスパンダロールＥ２７による拡張がなされるため、皺の発生が防止され正確な検査が可能となる。なお、エキスパンダロールＥ２７を検査装置２７の直前に配置することもできる。
【００８３】
また、塗工装置２３による塗工の近くでエキスパンダロールＥ２３による拡張がなされるため、皺の発生が防止され均一な塗工が可能となる。なお、エキスパンダロールＥ２３を塗工装置２３の直前に配置することもできる。
【００８４】
また、図６の構成では、エキスパンダロール間の搬送距離（Ｅ２３→Ｅ２６とＥ２６→Ｅ２７）を１０ｍ以上に設定し、比較的高価であり、また、基材との摩擦によってカスが発生し易いエキスパンダロールの使用数を最小限としている。これにより、必要な拡張（皺の発生の防止）を担保しながら、コスト削減およびカス掃除の手間を少なくすることができる。
【００８５】
エキスパンダロールＥ２３・Ｅ２６・Ｅ２７それぞれについては、図４（ａ）のような湾曲ロール（バナナロールとも呼ばれる、長手方向に湾曲した形状のロール）であってもよいし、図４（ｂ）のような非湾曲の（長手方向に湾曲していない）直線状ロールであってもよい。
【００８６】
各エキスパンダロール（Ｅ２３・Ｅ２６・Ｅ２７）の表面には、ゴム（例えば、エチレンプロピレンゴム、アクリロニトリルブタジエンゴム）やシリコン等の軟質材、あるいは金属等の硬質材が用いられる。また、エキスパンダロールの表面は凹凸（例えば、溝）のない曲面状であることが望ましい。こうすれば、摩擦カス等がロールに溜まり難くなり、ロールに溜まった摩擦カスがフィルムｆや塗工フィルムＦに付着するという現象を抑えることができる。
【００８７】
〔実施形態３〕
図７は、実施例２の機能層付セパレータ製造装置の構成例を示す模式図である。図７の機能層付セパレータ製造装置２０は、捲出装置２１から捲き出したフィルムｆ（基材）を、塗工装置２３および塗工フィルムＦの検査装置２７を含む複数の処理装置（２３〜２７）に順次搬送することで機能層付セパレータを製造する装置である。
【００８８】
図７に示すように、機能層付セパレータ製造装置２０は、前記（ａ）基材巻出工程および基材チェック工程を行う、捲出装置２１およびフィルムチェック装置２２と、前記（ｂ）塗材塗工工程を行う塗工装置２３と、前記（ｃ）析出工程を行う析出装置２４と、前記（ｄ）洗浄工程を行う洗浄装置２５と、前記（ｅ）乾燥工程を行う乾燥装置２６と、前記（ｆ）塗工品検査工程を行う検査装置２７とを含む。
【００８９】
捲出装置２１から捲き出されたフィルムｆは、フィルムチェック装置２２、塗工装置２３、析出装置２４、洗浄装置２５、および乾燥装置２６を経て、検査装置２７にフィルムＦとして搬送され、各装置（２２〜２７）で対応する処理が行われる。
【００９０】
図７の機能層付セパレータ製造装置では、捲出装置２１からその次の処理装置であるフィルムチェック装置２２までの搬送に、エキスパンダロールＥ２２、及び搬送ローラ（Ｒ）を用いている。
【００９１】
具体的には、捲出装置２１から捲き出されたフィルムｆは、エキスパンダロールＥ２２、及び搬送ローラ（Ｒ）を介してフィルムチェック装置２２に搬送され、フィルムチェック処理が行われる。フィルムチェック処理をパスしたフィルムｆは、エキスパンダロールＥ２３、及び搬送ローラ（Ｒ）を介して塗工装置２３に搬送され、塗工処理（塗材の塗布）がなされる。
【００９２】
製造対象の機能層付セパレータが電池用セパレータである場合には、例えば、フィルムｆにポリオレフィン多孔質フィルムを用い、フィルムｆに塗材（塗工液）を塗布することでポリオレフィン多孔質フィルム上に多孔質層を形成する。
【００９３】
塗工処理が完了したフィルム（塗工フィルムＦ）は、１以上の搬送ローラＲを介して析出装置２４に搬送され、塗材の析出処理が行われる。
【００９４】
析出処理が完了した塗工フィルムＦは、１以上の搬送ローラＲを介して洗浄装置２５に搬送され、析出した塗材の洗浄が行われる。
【００９５】
洗浄処理が完了した塗工フィルムＦは、エキスパンダロールＥ２６を介して乾燥装置２６に搬送され、洗浄された塗材の乾燥が行われる。
【００９６】
乾燥処理が完了した塗工フィルムＦは、エキスパンダロールＥ２７を介して検査装置２７に搬送され、乾燥した塗工フィルム（例えば、積層多孔質フィルム）の検査が行われる。検査としては、例えば、塗工検査、異物検査、及びピンホール検査が挙げられる。
【００９７】
図７の機能層付セパレータ製造装置によれば、検査装置２７による検査の近くでエキスパンダロールＥ２７による拡張がなされるため、皺の発生が防止され正確な検査が可能となる。なお、エキスパンダロールＥ２７を検査装置２７の直前に配置することもできる。
【００９８】
また、塗工装置２３による塗工の近くでエキスパンダロールＥ２３による拡張がなされるため、適切な塗工が可能となる。なお、エキスパンダロールＥ２３を塗工装置２３の直前に配置することもできる。
【００９９】
また、フィルムチェック装置２２による検査の近くでエキスパンダロールＥ２２による拡張がなされるため、皺の発生が防止され正確なフィルムチェック処理が可能となる。
【０１００】
また、図７のようにエキスパンダロールＥ２２を捲出装置２１の直後に配置することで、捲き出し直後にフィルムｆの皺の発生を防止することができる。また、巻き出し直後の皺を取ることもできる。
【０１０１】
また、図７の構成では、エキスパンダロール間の搬送距離（Ｅ２２→Ｅ２３、Ｅ２３→Ｅ２６、Ｅ２６→Ｅ２７）を１０ｍ以上に設定し、比較的高価であり、また、基材との摩擦によってカスが発生し易いエキスパンダロールの使用数を最小限としている。これにより、必要な拡張（皺の発生の防止）を担保しながら、コスト削減およびカス掃除の手間を少なくすることができる。
【０１０２】
エキスパンダロールＥ２２・Ｅ２３・Ｅ２６・Ｅ２７それぞれについては、図４（ａ）のような湾曲ロール（バナナロールとも呼ばれる）であってもよいし、図４（ｂ）のような非湾曲の直線状ロールであってもよい。
【０１０３】
各エキスパンダロール（Ｅ２２・Ｅ２３・Ｅ２６・Ｅ２７）の表面には、ゴム（例えば、エチレンプロピレンゴム、アクリロニトリルブタジエンゴム）やシリコン等の軟質材、あるいは金属等の硬質材が用いられる。また、エキスパンダロールの表面は凹凸（例えば、溝）のない曲面状であることが望ましい。こうすれば、摩擦カス等がロールに溜まり難くなり、ロールに溜まった摩擦カスがフィルムｆや塗工フィルムＦに付着するという現象を抑えることができる。
【０１０４】
〔実施形態４〕
図７の機能層付セパレータ製造装置を図８のように構成することもできる。すなわち、乾燥装置２６での乾燥処理が完了した塗工フィルムＦを、２つのエキスパンダロールＥ２７ａ・Ｅ２７ｂ、及び搬送ローラ（Ｒ）を介して検査装置２７に搬送し、乾燥した塗工フィルム（例えば、積層多孔質フィルム）の検査を行う。
【０１０５】
ここでは、エキスパンダロールＥ２７ａ・２７ｂの間に、エキスパンダロールでない搬送ローラＲを配し、２つのエキスパンダロールＥ２７ａ・Ｅ２７ｂの形状および表面材質の少なくとも一方を異ならせる。例えば、エキスパンダロールＥ２７ａを、図４（ｂ）のような非湾曲の直線状ロール（表面は硬質材）とし、エキスパンダロールＥ２７ｂを、図４（ａ）のような湾曲ロール（表面は軟質材）とする。
【０１０６】
こうすれば、検査装置２７による検査の近くで特性の異なる２つのエキスパンダロールＥ２７ａ・Ｅ２７ｂによる効果的な拡張（皺の発生の防止）がなされるため、より正確な検査が可能となる。
【０１０７】
また、２つのエキスパンダロール（Ｅ２７ａ・Ｅ２７ｂ）の一方（Ｅ２７ａ）から他方（Ｅ２７ｂ）への搬送経路上に、エキスパンダロールでない搬送ローラ（Ｒ）が配されているため、各エキスパンダロールにおける抱き角を大きくすることができる。
【０１０８】
〔まとめ〕
以上のように、本機能性フィルムの製造方法は、フィルム（ｆ）を、フィルム（Ｆ）の検査装置（２７）を含む複数の処理装置に順次搬送する機能性フィルムの製造方法であって、所定の処理装置（例えば、乾燥装置２６）からその次の処理装置である検査装置（２７）までの搬送に、１以上のエキスパンダロール（Ｅ２７）を用いることを特徴とする。
【０１０９】
前記方法によれば、検査装置（２７）による検査の近くでエキスパンダロール（Ｅ２７）による拡張（皺の発生の抑制）がなされるため、正確な検査が可能となる。
【０１１０】
フィルムの検査には、検査装置の設置スペースを確保するためなど、作業スペースが必要とされる。したがって、検査を行なう場所においては搬送ロール間の距離が長くなる傾向があり、その結果としてフィルムに皺が生じ易い。
【０１１１】
本機能性フィルムの製造方法では、フィルム（ｆ）を捲き出す捲出装置（２１）からその次の処理装置であるフィルムチェック装置（２２）までの搬送に、１以上のエキスパンダロール（Ｅ２２）を用いることもできる。
【０１１２】
前記方法によれば、フィルムチェック装置（２２）による検査の直前にエキスパンダロール（Ｅ２２）による拡張（皺の発生の防止）がなされるため、正確なフィルムチェック処理が可能となる。
【０１１３】
本機能性フィルムの製造方法では、フィルムチェック装置（２２）から塗工装置（２３）までの搬送に、１以上のエキスパンダロール（Ｅ２３）を用いることもできる。
【０１１４】
前記方法によれば、塗工装置（２３）による塗工の近くでエキスパンダロール（Ｅ２３）による拡張（皺の発生の防止）がなされるため、均一な塗工が可能となる。
【０１１５】
本機能性フィルムの製造方法では、塗工装置（２３）から前記所定の処理装置（例えば、乾燥装置２６）までの搬送に、１以上のエキスパンダロール（Ｅ２６）を用いることもできる。
本機能性フィルムの製造方法では、前記所定の処理装置は、塗工フィルム（Ｆ）の乾燥装置（２６）とすることもできる。
【０１１６】
本機能性フィルムの製造方法では、１つのエキスパンダロールと搬送経路上の次のエキスパンダロールとの間の搬送距離（Ｅ２２→Ｅ２３、Ｅ２３→Ｅ２６、Ｅ２６→Ｅ２７）を１０ｍ以上とすることもできる。
【０１１７】
前記方法によれば、比較的高価であり、かつ、摩擦カスが発生し易いエキスパンダロール（Ｅ２２・Ｅ２３・Ｅ２６・Ｅ２７）の使用数を最小限としている。これにより、必要な拡張（皺の発生の防止）を担保しながら、コスト削減およびカス掃除の手間を少なくすることができる。
【０１１８】
本機能性フィルムの製造方法では、エキスパンダロール（Ｅ２２・Ｅ２３・Ｅ２６・Ｅ２７）は湾曲ロールであってもよい。
【０１１９】
前記方法によれば、摩擦カスが発生し難いというメリットがある。
【０１２０】
本機能性フィルムの製造方法では、エキスパンダロール（Ｅ２２・Ｅ２３・Ｅ２６・Ｅ２７）は非湾曲の直線状ロールであってもよい。
【０１２１】
前記方法によれば、中央部での過剰伸びや耳付近でのたるみが発生し難いというメリットがある。
【０１２２】
本機能性フィルムの製造方法では、エキスパンダロール（Ｅ２２・Ｅ２３・Ｅ２６・Ｅ２７）の表面は凹凸のない曲面状であってもよい。
【０１２３】
前記方法によれば、摩擦カス等がロールに溜まり難くなり、ロールに溜まった摩擦カスがフィルムｆや塗工フィルムＦに付着するという現象を抑えることができる。
【０１２４】
本機能性フィルムの製造方法では、所定の処理装置（例えば、乾燥装置２６）からその次の処理装置である検査装置（２７）までの搬送に用いる複数の搬送ローラに、２つのエキスパンダロール（Ｅ２７ａ・Ｅ２７ｂ）が含まれてもよい。
【０１２５】
前記方法によれば、検査装置（２７）による検査の近くで２つのエキスパンダロール（Ｅ２７ａ・Ｅ２７ｂ）による拡張（皺の発生の防止）がなされるため、より正確な検査が可能となる。
【０１２６】
本機能性フィルムの製造方法では、前記２つのエキスパンダロールの形状および表面材質の少なくとも一方が異なっていてもよい。
【０１２７】
このように、検査装置（２７）の前に、形状および表面材質の少なくとも一方が異なる２つのエキスパンダロール（Ｅ２７ａ・Ｅ２７ｂ）を用いることで、より効果的な拡張（皺の発生の防止）が可能となる。
【０１２８】
本機能性フィルムの製造方法では、２つのエキスパンダロール（Ｅ２７ａ・Ｅ２７ｂ）の一方（Ｅ２７ａ）から他方（Ｅ２７ｂ）への搬送経路上に、エキスパンダロールでない搬送ローラ（Ｒ）が配されていてもよい。こうすれば、各エキスパンダロールにおける抱き角を大きくすることができる。
【０１２９】
本機能性フィルムの製造方法では、機能性フィルムは、ポリオレフィン多孔質フィルム（ｆ）に多孔質層を形成した積層多孔質フィルムであってもよい。
【０１３０】
本機能性フィルムの製造装置は、フィルムを、フィルムの検査装置を含む複数の処理装置に順次搬送する機能性フィルムの製造装置であって、所定の処理装置からその次の処理装置である前記検査装置までの搬送に、１以上のエキスパンダロールが用いられていることを特徴とする。
【０１３１】
前記構成によれば、検査装置（２７）による検査の近くでエキスパンダロール（Ｅ２７）による拡張（皺の発生の防止）がなされるため、正確な検査が可能となる。
【０１３２】
本発明は前記の実施形態に限定されるものではなく、前記実施形態を技術常識に基づいて適宜変更したものやそれらを組み合わせて得られるものも本発明の実施の形態に含まれる。
【符号の説明】
【０１３３】
１    リチウムイオン二次電池
４    耐熱層（機能層）
１１    カソード
１２    セパレータ（基材）
１２ａ  耐熱セパレータ（機能層付セパレータ）
１３    アノード
２０    機能層付セパレータ製造装置
２１    捲出装置
２２    フィルムチェック装置
２３    塗工装置
２４    析出装置
２５    洗浄装置
２６    乾燥装置
２７    検査装置
ｆ  フィルム
Ｆ  塗工フィルム
Ｒ  搬送ローラ
Ｅ・Ｅ２２〜Ｅ２７  Ｅ２７ａ・Ｅ２７ｂ  エキスパンダロール
【要約】      （修正有）【課題】エキスパンダロールによって検査前にフィルムが幅方向に伸ばされることにより、皺の発生が抑制され、検査を正確に行う。【解決手段】フィルムｆを、塗工装置２３および塗工フィルムＦの検査装置２７を含む複数の処理装置に順次搬送する機能性フィルムの製造方法であって、所定の処理装置（例えば、乾燥装置２６）からその次の処理装置である検査装置２７までの搬送に、エキスパンダロールＥ２７を含む１以上の搬送ローラ（Ｒ・Ｅ２７）を用いる。【選択図】図６【図１】
0006017010.tif 000002
【図２】
0006017010.tif 000003
【図３】
0006017010.tif 000004
【図４】
0006017010.tif 000005
【図５】
0006017010.tif 000006
【図６】
0006017010.tif 000007
【図７】
0006017010.tif 000008
【図８】
0006017010.tif 000009